Brevet FR2906159A1 — publié le 20080328

ELEMENT MONOLITHIQUE À COINS RENFORCES POUR LA FILTRATION DE PARTICULES 5 L'invention se rapporte au domaine des filtres à particules notamment utilisés dans une ligne d'échappement d'un moteur pour l'élimination des suies produites par la combustion d'un carburant diesel dans un moteur à combustion 10 interne. Les structures de filtration pour les suies contenues dans les gaz d'échappement de moteur à combustion interne sont bien connues de l'art antérieur. Ces structures 15 présentent le plus souvent une structure en nid d'abeille, une des faces de la structure permettant l'admission des gaz d'échappement à filtrer et l'autre face l'évacuation des gaz d'échappement filtrés. La structure comporte, entre les faces d'admission et d'évacuation, un ensemble de conduits ou 20 canaux adjacents d'axes parallèles entre eux séparés par des parois poreuses de filtration, lesquels conduits sont obturés à l'une ou l'autre de leurs extrémités pour délimiter des chambres d'entrée s'ouvrant suivant la face d'admission et des chambres de sortie s'ouvrant suivant la face 25 d'évacuation. Pour une bonne étanchéité, la partie périphérique de la structure est le plus souvent entourée d'un ciment de revêtement. Les canaux ou conduits sont alternativement obturés dans un ordre tel que les gaz d'échappement, au cours de la traversée du corps en nid 30 d'abeille, sont contraints de traverser les parois latérales des canaux d'entrée pour rejoindre les canaux de sortie. De cette manière, les particules ou suies se déposent et s'accumulent sur les parois poreuses du corps filtrant. Le plus souvent, les corps filtrants utilisés dans les lignes 2906159 2 d'échappement automobile sont en matière céramique poreuse, par exemple en cordiérite ou en carbure de silicium. De façon connue, durant sa mise en oeuvre, le filtre à particules est soumis à une succession de phases de filtration (accumulation des suies) et de régénération (élimination des suies). Lors des phases de filtration, les particules de suies émises par le moteur sont retenues et se déposent à l'intérieur du filtre. Lors des phases de régénération, les particules de suie sont brûlées à l'intérieur du filtre, afin de lui restituer ses propriétés de filtration. La structure poreuse est alors soumise à des contraintes thermo-mécaniques intenses, qui peuvent entraîner des micro-fissurations susceptibles sur la durée d'entraîner une perte sévère des capacités de filtration de l'unité, voire sa désactivation complète. Ce phénomène est particulièrement observé sur des filtres monolithiques de grand diamètre. Il a en effet été observé, en fonctionnement dans une ligne d'échappement, que le gradient thermique entre le centre et la périphérie de telles structures est d'autant plus élevé que les dimensions du monolithe sont importantes. Pour résoudre ces problèmes et augmenter la durée de vie des filtres, il a été proposé plus récemment des structures de filtration associant plusieurs blocs ou éléments monolithiques en nid d'abeille. Les éléments sont le plus souvent assemblés entre eux par collage au moyen d'une colle ou d'un ciment de nature céramique, appelés dans la suite de la description ciment de joint. Des exemples de telles structures filtrantes sont par exemple décrits dans les demandes de brevets EP 816 065, EP 1 142 619, EP 1 455 923, WO 2004/090294 ou encore WO 2005/063462. Afin d'assurer une meilleure relaxation des contraintes dans une structure assemblée, il est connu que les coefficients de dilatation thermique des différentes parties de la structure (éléments 2906159 3 de filtration, ciment de revêtement, ciment de joint) doivent être sensiblement du même ordre. De ce fait, lesdites parties sont avantageusement synthétisées sur la base d'un même matériau, le plus souvent le carbure de silicium SiC ou la 5 5 cordiérite. Ce choix permet en outre d'homogénéiser la répartition de la chaleur lors de la régénération du filtre. Pour augmenter, à volume de filtre constant, la surface de filtration dudit filtre, il a été proposé, par exemple dans la demande de brevet WO 05/016491, des éléments 10 filtrants dont la forme et le volume interne des canaux d'entrée et de sortie sont différents. Dans de telles structures, les éléments de paroi se succèdent, en coupe transversale et en suivant un rang horizontal et/ou vertical de canaux, pour définir une forme sinusoïdale ou en vague 15 (wavy en anglais). Les éléments de paroi ondulent typiquement d'une demi période de sinusoïde sur la largeur d'un canal. Pour améliorer la résistance thermomécanique des éléments présentant une telle forme en vague des canaux et par suite du filtre assemblé à partir desdits éléments 20 présentant cette forme particulière de canaux, il a été proposé dans la demande WO 05/063462, une structure en nid d'abeille dont le rapport R, caractérisant deux canaux périphériques adjacents, entre l'épaisseur moyenne E de l'ensemble des parois externes et l'épaisseur moyenne e 25 de l'ensemble des parois internes desdits canaux, est supérieur à 1,2. Il est indiqué dans cette demande qu'une telle configuration permet de diminuer le risque de fissures pouvant apparaître notamment lorsque des contraintes locales de fortes amplitudes sont générées pendant les phases de 30 régénération, notamment dues à de forts gradients de température existant au sein du filtre et à la différence de nature des matériaux utilisés pour les éléments monolithiques et le ciment de joint. 2906159 4 Si effectivement une telle surépaisseur des parois permet d'améliorer de façon significative la résistance thermomécanique des filtres assemblés à partir de tels éléments, elle entraîne cependant également un alourdissement 5 non négligeable des filtres, de l'ordre typiquement d'environ 5,5 à 7,5 %. Cet alourdissement présente l'inconvénient d'augmenter l'inertie thermique du filtre, ce qui entraîne une surconsommation lors des phases de régénération et, lorsque 10 le filtre incorpore une composante catalytique, pénalise son efficacité catalytique du fait de l'augmentation du temps d'activation (ou d'amorçage) du catalyseur. La présente invention a essentiellement pour but de fournir des éléments pour la formation d'un filtre conservant 15 les bonnes propriétés thermomécaniques des filtres à paroi renforcée précédemment décrits, mais dont le poids total est sensiblement minimisé. Plus précisément, l'invention se rapporte à un élément monolithique en nid d'abeille comprenant un ensemble de 20 conduits ou canaux adjacents d'axes parallèles entre eux séparés par des parois poreuses, lesdits conduits étant obturés par des bouchons à l'une ou l'autre de leurs extrémités pour délimiter des conduits d'entrée s'ouvrant suivant une face d'admission des gaz et des conduits de 25 sortie s'ouvrant suivant une face d'évacuation des gaz, de telle façon que le gaz traverse les parois poreuses, ledit élément se caractérisant en ce que les canaux périphériques formant partie de la paroi externe dudit élément sont configurés pour concourir à la formation d'une paroi externe 30 dont la face interne est sensiblement plane sur toute la longueur de l'élément et en ce que ladite paroi plane présente en outre une surépaisseur au niveau des coins, de telle sorte que, selon une coupe transversale, le rapport R 2906159 5 de l'épaisseur E, de la paroi, mesurée selon la bissectrice de l'angle au niveau d'un coin de l'élément, sur l'épaisseur minimale Emin de ladite paroi soit supérieur à 1,5 et de préférence supérieur à 1,6, voire 1,7. 5 De préférence, l'élément monolithique présente, en coupe transversale, une ondulation périodique des parois des canaux internes permettant d'accroître le volume global desdits canaux d'entrée au dépend des canaux de sortie. En général l'épaisseur Emin de ladite paroi externe est 10 mesurée au milieu d'un coté de l'élément. Selon un mode possible de réalisation de l'invention, ladite surépaisseur s'étend, à partir de chaque coin de l'élément, sur une portion des parois externes et dans lequel ladite surépaisseur est continue et constante sur ladite portion. 15 Selon un mode alternatif, ladite surépaisseur s'étend, à partir de chaque coin de l'élément, sur une portion des parois externes et dans lequel ladite surépaisseur est continue et décroissante sur ladite portion. Avantageusement, selon l'invention, ladite surépaisseur 20 s'étend, à partir de chaque coin de l'élément sur une surface totale égale à au moins un huitième et de préférence égale à au moins un quart de la surface totale des faces internes des parois externes. Selon l'invention, le rapport de R' de l'épaisseur de la 25 paroi externe, mesurée selon la bissectrice de l'angle au niveau d'un coin de l'élément, sur l'épaisseur moyenne e des parois internes des canaux est par exemple supérieur à 2,7, de préférence supérieur à 3,5. En outre, l'épaisseur E, de la paroi, mesurée selon la 30 bissectrice de l'angle au niveau d'un coin de l'élément est en générale comprise entre 150 et 5000 microns, de préférence entre 700 et 2000 microns, de préférence encore entre 1000 et 1300 microns. 2906159 6 De même, l'épaisseur Emin de ladite paroi au centre d'un coté de l'élément est avanatgeusement comprise entre 100 et 3500 microns, de préférence entre 450 et 1300 microns, de préférence encore entre 600 et 900 microns. 5 Typiquement, l'épaisseur moyenne e des parois internes des canaux est comprise entre 100 et 400 microns, de préférence entre 200 et 350 microns. L'invention se rapporte en outre à un filtre obtenu par l'assemblage d'une pluralité d'éléments monolithiques tels 10 que précédemment décrits, lesdits éléments étant liés par un ciment de joint. Avantageusement, au sein du filtre, lesdits éléments et le ciment de joint sont à base d'un même matériau céramique, préférentiellement à base de carbure de silicium SiC. 15 Enfin, l'invention se rapporte à une filière d'extrusion conformée de manière à former, par extrusion d'une matière céramique, un élément monolithique tel que précédemment décrit. 20 L'invention sera mieux comprise à la lecture de la description de différents modes de réalisations de l'invention qui suivent, respectivement illustrés par les figures 1 à 6. La figure 1 schématise une coupe transversale d'un 25 élément monolithique selon WO 05/063462. La figure 2 représente schématiquement, en coupe transversale, la partie de coin d'éléments monolithiques selon l'invention. La figure 3 illustre une coupe transversale d'un élément 30 monolithique conforme à un premier mode de réalisation de l'invention, dans lequel les parois externes de l'élément présentent une face interne sensiblement plane sur toute la longueur de l'élément, lesdites parois externes présentant en 2906159 7 outre une surépaisseur continue et constante au niveau des coins. La figure 4 schématise une coupe transversale d'un 5 élément monolithique conforme à un deuxième mode de réalisation de l'invention dans lequel les parois externes de l'élément présentent une face interne sensiblement plane sur toute la longueur de l'élément, lesdites parois externes présentant en outre une surépaisseur continue et décroissante 10 des coins vers le centre des cotés de l'élément. La figure 5 représente une coupe transversale d'un élément monolithique conforme à un troisième mode de réalisation de l'invention dans lequel une surépaisseur 15 continue et décroissante des coins, de façon non linéaire, résulte d'un rayon de courbure de la paroi externe en face interne R1 supérieur à celui de la face externe R2. La figure 6 illustre une coupe transversale d'un élément 20 monolithique combinant les caractéristiques des précédents deuxième et troisième modes de réalisation de l'invention. Selon des techniques bien connues, tous les éléments monolithiques sont avantageusement obtenus par extrusion 25 d'une pâte meuble, par exemple en carbure de silicium, pour former une structure poreuse en nid d'abeille. Sans que cela puisse être considéré comme restrictif, la structure poreuse extrudée se présente sous forme de blocs monolithiques 1 dont la forme extérieure est celle d'un 30 parallélépipède rectangle s'étendant selon un axe longitudinal entre deux faces amont et aval, tel que représenté sur la figure 1. Sa section est sensiblement carrée. Sur les extrémités des éléments 1 débouchent une 2906159 8 pluralité de canaux 2, 3 adjacents, dont l'axe principal est parallèle à l'axe longitudinal du bloc. De façon connue mais non représentée sur les figures, les structures poreuses extrudées sont alternativement bouchées 5 sur leur face amont ou sur leur face aval par des bouchons amont et aval, respectivement, pour former des canaux de sortie 3 et des canaux d'entrée 2, respectivement. Chaque canal 2 ou 3 définit ainsi un volume intérieur délimité par des parois latérales 4, un bouchon d'obturation (non 10 représenté sur les figures) disposé soit sur la face amont pour un canal de sortie, soit sur la face aval pour un canal d'entrée et une ouverture débouchant alternativement vers la face aval ou la face amont, de telle façon que les canaux d'entrée 2 et de sortie 3 sont en communication de fluide par 15 les parois latérales 4. De manière connue et non représentée sur les figures, les éléments monolithes 1 sont ensuite assemblés entre eux par collage au moyen d'un ciment de joint de nature céramique, par exemple également à base de carbure de silicium, en une 20 structure de filtration ou filtre assemblé. L'assemblage ainsi constitué peut être ensuite usiné pour prendre, par exemple, une section ronde ou ovoïde, puis par exemple recouvert d'un ciment de revêtement pour en assurer l'étanchéité. Il en résulte un filtre assemblé apte à être 25 inséré dans une ligne d'échappement, selon des techniques bien connues. En fonctionnement, le flux F des gaz d'échappement entre dans le filtre par les canaux d'entrée 2, puis traverse les parois latérales filtrantes 4 de ces canaux pour rejoindre les canaux de sortie 3. 30 Pour plus de précision en ce qui concerne la structure des éléments monolithiques et de leur assemblage pour la formation d'un filtre, on pourra par exemple se reporter aux demandes WO 05/063462 ou encore WO 05/016491. 2906159 9 Selon le mode décrit dans la demande WO 05/063462 et illustré par la figure 1, les ensembles de canaux d'entrée 2 et de canaux de sortie 3 sont imbriqués l'un dans l'autre de manière à former, en section transversale, un motif en damier 5 où lesdits canaux d'entrée alternent avec lesdits canaux de sortie, dans le sens de la hauteur (direction y) comme dans celui de la largeur (direction x). Dans le mode représenté sur la figure 1 et selon l'invention, la section transversale des canaux d'entrée 2 10 est différente de celle des canaux de sortie 3. Ainsi, les sections transversales des canaux d'entrée 2 sont supérieures à celles des canaux de sortie 3, afin d'accroître le volume global des canaux d'entrée aux dépens de celui des canaux de sortie. La capacité de stockage des suies par élément 15 unitaire 1 est ainsi avantageusement augmentée. Les canaux d'entrée et de sortie sont donc délimités par des éléments de paroi 4 non plans, concaves du côté des canaux d'entrée et convexes du côté des canaux de sortie. De préférence, les éléments de paroi se succèdent, en 20 coupe transversale et en suivant un rang horizontal (selon l'axe x) ou vertical (selon l'axe y) de canaux, pour définir une forme sinusoïdale ou en vague (wavy en anglais). Les éléments de paroi ondulent par exemple sensiblement d'une demi période de sinusoïde sur la largeur d'un canal. 25 On appelle canaux périphériques 8 les canaux localisés à la périphérie d'un élément 1. On appelle canaux internes 9 les canaux dont aucune portion ne forme partie de la paroi externe 7. Les parois 4 des canaux périphériques comportent une 30 portion 5 formant partie de la paroi externe 7 de l'élément, c'est-à-dire en contact avec l'extérieur de l'élément et une portion de parois interne 6, partagée avec des canaux 8 ou 9 adjacents. 2906159 10 Les parois des canaux internes 9 sont caractérisées par une épaisseur e qui de préférence est sensiblement constante dans tout le volume de l'élément. De préférence, la portion de parois interne 6 des canaux périphériques 8 présente 5 également cette épaisseur e. La structure selon l'art antérieur se caractérise par une paroi externe 7 globalement renforcée, dont la face interne 7' n'est pas plane mais présente également une surface du type en vague . La paroi externe 7 périphérique de 10 l'élément monolithique est ainsi renforcée par une surépaisseur moyenne et périodique de matière disposée régulièrement sur ses quatre faces et s'étendant sur toute la longueur L dudit élément, depuis sa face amont jusqu'à sa face aval, comme représenté par la coupe transversale de la 15 figure 1. La figure 2 représente schématiquement, en coupe transversale, la partie de coin renforcée d'éléments monolithiques selon l'invention. Plus précisément, la figure 2 illustre différents profils des surépaisseurs EG au niveau 20 des coins. Selon l'invention, le rapport de Ec, mesurée tel qu'illustré sur la figure 2 selon la bissectrice de l'angle au niveau d'un coin sur l'épaisseur minimale de la paroi externe de d'élément Emin, est supérieure à 1,5. Une telle caractéristique conduit avantageusement à un meilleur 25 compromis entre la résistance thermomécanique et le poids total de l'élément. Telle que représentée sur la figure 2, ladite surépaisseur en coin Ec peut avantageusement être définie : - d'une part en fonction du rayon de courbure Ri de la 30 face interne de la paroi externe au niveau d'un coin de l'élément, - d'autre part en fonction de la forme de la face externe de la paroi externe au niveau dudit coin. 2906159 11 Selon un premier exemple illustré par la figure 2, l'élément présente en coin des surfaces externes sensiblement arrondies selon un rayon de courbure R2, définissant une surépaisseur en coin EC1. Le rayon de courbure R2 est selon l'invention de 5 préférence inférieur ou égal à R. Sans sortir du cadre de l'invention, R2 pourrait cependant également être supérieur à R. Selon un second exemple également illustré par la figure 2, les coins de l'élément peuvent également présenter des 10 surfaces externes sensiblement planes, typiquement sous la forme de chanfreins, qui définissent une surépaisseur en coin Ec2 Tel que représenté sur la figure 2, pour caractériser les éléments selon l'invention, on définit en outre une 15 surépaisseur maximale E' des parois hors coin , c'est-à-dire indépendante de l'effet de renforcement lié à la différence des rayons de courbure en coin. Cette dimension E' peut être caractérisé par : - soit une valeur constante sur toute la longueur d: de 20 ladite surépaisseur (E'1 sur la figure 2), soit une variation croissante et régulière en direction du coin sur toute la longueur d2, de la surépaisseur (valeur maximale E'2 sur la figure 2). Selon l'invention, on mesure dans ce dernier cas 25 l'augmentation régulière de ladite surépaisseur par un angle a compris entre 0,5 et 45 , par exemple compris entre 1 et 10 . La figure 3 illustre un premier mode de réalisation de l'invention. Dans toutes les figures, des éléments et parties 30 de même nature sont désignés par les mêmes côtes de référence. En relation avec la figure 2, dans ce mode de réalisation l'angle oc est égal à 0 et le rayon de courbure R1 de la face interne de la paroi est égal au rayon de courbure R2 de la face externe. Sans sortir du cadre de l'invention, 2906159 12 on pourrait bien évidemment remplacer le coin arrondi de la face externe ou la face interne par un chanfrein. L'élément monolithique comprend classiquement une partie centrale dont les canaux d'entrée 2 et de sortie 3 présentent 5 une section dont la forme est conforme à l'enseignement de la demande WO 03/064132. Selon ce mode, les éléments de paroi se succèdent, en coupe transversale et en suivant un rang horizontal ou vertical de canaux, pour définir une forme sinusoïdale ou en vague, telle que déjà représentée sur la 10 figure 1. Les éléments de paroi ondulent d'une demi période de sinusoïde sur la largeur d'un canal. Typiquement, la densité de canaux des parties centrale et périphérique est comprise entre 6 et 1800 cpsi (soit entre environ 1 et environ 280 c/cm2), de préférence entre 90 et 15 400 cpsi, (cellules par pouce carré, ou cells per square inch un cpsi étant égal à 1 cellule/6,45 cm2) (soit entre environ 14 et environ 62 c/cm2). Selon le mode illustré par la figure 3, les parois externes 7 de l'élément présentent une face interne 7' 20 sensiblement plane sur toute la longueur de l'élément. Une telle configuration de la paroi externe 7 s'obtient de manière connue, sans difficultés, par l'utilisation d'une filière d'extrusion adaptée. Les canaux périphériques 8 présentent selon ce mode une portion de parois interne 6, partagée avec 25 des canaux adjacents 8 ou 9, dont la forme et l'épaisseur est identique à celle des canaux internes 9 et une portion plane 5 formant partie de la paroi externe 7 de l'élément. Cette portion plane 5 présente une épaisseur minimale Emin, par exemple mesurée au milieu d'un coté de l'élément, supérieure 30 à l'épaisseur moyenne e des parois internes d'un facteur au moins égal à 1,2, de préférence supérieur à 1,4. Selon ce mode, les parois externes 7 se différentient non seulement par la planéité de leur face interne 7' mais également par la présence d'une surépaisseur 10 présente au 2906159 13 niveau des coins 11 de l'élément. Selon le premier mode de réalisation de l'invention illustré par la figure 3, cette surépaisseur s'étend sur toute la longueur L de l'élément et pour chaque coté de l'élément sur une distance d à partir des 5 coins. La surépaisseur selon ce mode se caractérise en ce qu'elle est continue et constante sur toute sa longueur L et toute sa largeur d. La figure 4 illustre un second mode de réalisation de l'invention identique au précédent mais pour lequel la 10 surépaisseur 10' présente au niveau des coins 11 n'est pas constante suivant sa largeur d mais décroît d'une manière sensiblement régulière suivant le coté de l'élément, depuis le coin 11, où l'épaisseur est maximale, et dans la direction du milieu du coté, où l'épaisseur de la paroi externe est 15 minimale, comme illustré par la coupe transversale de la figure 4. Sans sortir du cadre de l'invention, on pourrait bien évidemment remplacer le coin arrondi de la face externe voire de la face interne par un chanfrein. 20 Dans ce deuxième mode de réalisation l'angle a ainsi formé (cf. figure 2) est compris entre 0,5 et 45 et le rayon de courbure R1 de la face interne de la paroi externe tel que défini en relation la figure 2 est égal à celui au rayon de courbure R2 en face externe. 25 La figure 5 illustre un troisième mode de réalisation de l'invention dans lequel l'élément est renforcé essentiellement au niveau de ses coins. Les coins de l'élément sont arrondis et le rayon de courbure R2 de la face 30 externe de la paroi externe est inférieur au rayon de courbure R1 de la face interne de la paroi externe. La figure 6 illustre un quatrième mode de réalisation de l'invention, dans lequel le rayon de courbure R2 est 2906159 14 inférieur au rayon de courbure R1 et dans lequel la surépaisseur 10' s'étend sur les cotés de l'élément suivant une largeur d, de façon décroissante et sensiblement régulière depuis le coin et en direction du milieu des cotés 5 de manière similaire au mode illustré par la figure 4. Selon l'invention, le renforcement des coins s'étend de préférence sur toute la longueur L de l'élément, depuis la face amont jusqu'à la face aval. 10 Dans le cas où les coins présentent une forme arrondie, la largeur d du renforcement est avantageusement déterminée selon l'invention en fonction des rayons de courbure R2 et R. Typiquement, les rayons R2 et R1 sont choisis pour que la largeur d du renforcement soit comprise entre 0,5 et 8 fois 15 la largeur d'une cellule, de préférence entre 1 et 6 fois la largeur d'une cellule. Le matériau poreux constituant les éléments unitaires est de préférence du carbure de silicium recristallisé à une 20 température comprise entre 2100 et 2400 C. L'invention et ses avantages seront mieux compris à la lecture des exemples qui suivent, donnés à titre purement illustratif. 25 Tous les éléments des exemples qui suivent ont été synthétisés de manière classique et telle que décrite dans l'exemple 1 : Exemple 1 (selon l'art antérieur) 30 On a synthétisé selon les techniques de l'art, par exemple décrites dans les brevets EP 816 065, EP 1 142 619, EP 1 455 923 ou encore WO 2004/090294, une première population d'éléments monolithiques en forme de nid d'abeille et en carbure de silicium. 2906159 15 Pour ce faire, on mélange dans un malaxeur : - 3000 g d'un mélange de particules de carbure de silicium de pureté supérieure à 98% et présentant une granulométrie telle que 70% en masse des particules présente un diamètre 5 supérieur à 10 micromètres, le diamètre médian de cette fraction granulométrique étant inférieur à 300 micromètres. Au sens de la présente description, le diamètre médian désigne le diamètre des particules au dessous duquel se trouve 50% en masse de la population. 10 - 150 g d'un liant organique du type dérivé de cellulose. On ajoute de l'eau et on malaxe jusqu'à obtenir une pâte homogène et dont la plasticité permet l'extrusion, la filière étant configurée pour l'obtention de blocs monolithes dont les canaux et les parois externes présentent une structure 15 en vague illustrée par la figure 1 et conforme à l'enseignement de la demande WO 05/064132. On sèche ensuite les monolithes crus obtenus par microonde pendant un temps suffisant pour amener la teneur en eau non liée chimiquement à moins de 1% en masse. 20 On bouche alternativement les canaux de chaque face du monolithe selon des techniques bien connues, par exemple décrites dans la demande WO 2004/065088. Le bloc monolithe est ensuite cuit selon une montée en température de 20 C/heure jusqu'à atteindre une température 25 de l'ordre de 2200 C qui est maintenue pendant 2 heures. Le matériau obtenu présente un porosité ouverte de 47% et un diamètre moyen de distribution de pores de l'ordre de 15um. Les caractéristiques structurales des éléments ainsi obtenus sont données dans le tableau 1 ci-après. 30 La face interne de la paroi externe présente une surface en vague telle que l'épaisseur de la paroi externe varie entre un minimum de 544 microns et un maximum de 767 microns. L'épaisseur moyenne de la paroi externe est d'environ 660 microns. 2906159 16 Pour la formation du filtre, les éléments issus d'un même mélange sont ensuite assemblés entre eux par collage au moyen d'un ciment de composition chimique suivante : 72% poids de SIC, 15% poids d'Al203, 11% poids de SiO2, le reste étant constitué 5 par des impuretés majoritairement de Fe20s et d'oxydes de métaux alcalins et alcalino-terreux. L'épaisseur moyenne du joint entre deux blocs voisins est de l'ordre de 2 mm. La conductivité thermique du ciment de joint après traitement thermique est de l'ordre de 2,1 W/m. K à la température ambiante 14 et sa porosité ouverte mesurée est d'environ 38%. L'ensemble est ensuite usiné, afin de constituer des filtres assemblés de forme cylindrique. Exemple 2 (selon l'invention): 15 La technique de synthèse décrite précédemment est reprise à l'identique, mais la filière est cette fois-ci adaptée de manière à réaliser des blocs monolithes se caractérisant par une disposition en vague des canaux internes, des parois externes dont la face interne est 20 sensiblement plane, et une surépaisseur constante et continue des coins, suivant lemode de réalisation illustré par la figure 3. Cet exemple permet d'illustrer un mode dans lequel a =0 et R1 = R2. Les principales caractéristiques structurales des 25 éléments obtenus selon cet exemple sont reportées dans le tableau 1. Exemple 3 (selon l'invention): La technique de synthèse décrite précédemment est également reprise à l'identique, mais la filière est cette 34 fois-ci adaptée de manière à réaliser des blocs monolithes se caractérisant par une disposition en vague des canaux internes, des parois externes dont la face interne est 2906159 17 sensiblement plane, et une surépaisseur constante et continue des coins, suivant le mode de réalisation illustré par la figure 4. Cet exemple permet d'illustrer un mode dans lequel a > 0 et R1 = R2. Les principales caractéristiques structurales des 5 éléments obtenus selon cet exemple sont reportées dans le tableau 1. Exemple 4 (selon l'invention): La technique de synthèse décrite précédemment est également reprise à l'identique, mais la filière est cette 10 fois-ci adaptée de manière à réaliser des blocs monolithes se caractérisant par une disposition en vague des canaux internes, des parois externes dont la face interne est sensiblement plane, et une surépaisseur des coins conforme au mode de réalisation illustré par la figure 5. Cet exemple 15 permet d'illustrer un mode dans lequel a = 0 et R1 > R2. Les principales caractéristiques structurales des éléments obtenus selon cet exemple sont reportées dans le tableau 1. Exemple S (selon l'invention): 20 La technique de synthèse décrite précédemment est également reprise à l'identique, mais la filière est cette fois-ci adaptée de manière à réaliser des blocs monolithes se caractérisant par une disposition en vague des canaux internes, des parois externes dont la face interne est 25 sensiblement plane, et une surépaisseur continue et décroissante des coins, suivant le mode de réalisation illustré par la figure 6 à la différence près que R1 REVENDICATIONS 1. Elément monolithique en nid d'abeille (1) comprenant un ensemble de conduits ou canaux adjacents (8,9) d'axes parallèles entre eux séparés par des parois poreuses (4), lesdits conduits étant obturés par des bouchons à l'une ou l'autre de leurs extrémités pour délimiter des conduits d'entrée (2) s'ouvrant suivant une face d'admission des gaz et des conduits de sortie (3) s'ouvrant suivant une face d'évacuation des gaz, de telle façon que le gaz traverse les parois poreuses(4), ledit élément (1) se caractérisant en ce que les canaux périphériques (8) formant partie de la paroi externe (7) dudit élément sont configurés pour concourir à la formation d'une paroi externe (7) dont la face interne (7') est sensiblement plane sur toute la longueur de l'élément (1) et en ce que ladite paroi plane présente en outre une surépaisseur (10,10') au niveau des coins (11), de telle sorte que, selon une coupe transversale, le rapport R de l'épaisseur E, de la paroi, mesurée selon la bissectrice de l'angle au niveau d'un coin (11) de l'élément (1), sur l'épaisseur minimale Emin de ladite paroi soit supérieur à 1,5. 2. Elément monolithique selon la revendication 1 présentant, en coupe transversale, une ondulation périodique des parois des canaux internes permettant d'accroître le volume global desdits canaux d'entrée (2) au dépend des canaux de sortie (3). 3. Elément monolithique selon la revendication 1 ou 2 dans lequel l'épaisseur Emin de ladite paroi externe (4) est mesurée au milieu d'un coté de l'élément (1). 2906159 23 4. Elément monolithique selon l'une des revendications 1 à 3, dans lequel ladite surépaisseur (10) s'étend, à partir de chaque coin (11) de l'élément, sur une portion des parois externes et dans lequel ladite surépaisseur est 5 continue et constante sur ladite portion. 5. Elément monolithique selon l'une des revendications 1 à 3, dans lequel ladite surépaisseur (10') s'étend, à partir de chaque coin (11) de l'élément, sur une portion 10 des parois externes et dans lequel ladite surépaisseur est continue et décroissante sur ladite portion. 6. Elément monolithique selon l'une des revendications précédentes, dans lequel ladite surépaisseur (10,10') 15 s'étend, à partir de chaque coin de l'élément sur une surface totale égale à au moins un huitième et de préférence égale à au moins un quart de la surface totale des faces internes des parois externes. 20 7. Elément monolithique selon l'une des revendications précédentes, dans lequel le rapport de R' de l'épaisseur de la paroi externe (7), mesurée selon la bissectrice de l'angle au niveau d'un coin (11) de l'élément, sur l'épaisseur moyenne e des parois internes (4) des canaux 25 est supérieur à 2,7, de préférence supérieur à 3,5. 8. Elément monolithique selon l'une des revendications précédentes, dans lequel l'épaisseur E, de la paroi, mesurée selon la bissectrice de l'angle au niveau d'un 30 coin de l'élément est comprise entre 150 et 5000 microns, de préférence entre 700 et 2000 microns, de préférence encore entre 1000 et 1300 microns. 2906159 24 9. Elément monolithique selon l'une des revendications précédentes, dans lequel l'épaisseur Emin de ladite paroi au centre d'un coté de l'élément est comprise entre 100 et 3500 microns, de préférence entre 450 et 1300 microns, 5 de préférence encore entre 600 et 900 microns. 10. Elément monolithique selon l'une des revendications précédentes, dans lequel l'épaisseur moyenne e des parois internes des canaux est comprise entre 100 et 400 10 microns, de préférence entre 200 et 350 microns. 11. Filtre obtenu par l'assemblage d'une pluralité d'éléments monolithiques selon l'une des revendications précédentes lesdits éléments étant liés par un ciment de joint. 12. Filtre selon la revendication 11, dans lequel lesdits éléments et le ciment de joint sont à base d'un même matériau céramique, préférentiellement à base de carbure de silicium SiC. 13. Filière d'extrusion conformée de manière à former, par extrusion d'une matière céramique, un élément monolithique selon l'une des revendications 1 à 10. 15 20